ПРИГОТОВЛЕНИЕ ВОДНОЙ СУСПЕНЗИИ ФОСФАТНОГО МАТЕРИАЛА

W
1. Способ приготовления водной суспензии по меньшей мере одного фосфатного материала, вязкость по Брукфильду которой, измеренная через 90 с после приготовления, при 25°С, при 100 об/мин и при концентрации фосфатного материала более 45 мас.%, составляет менее 1500 мПа·с, включающий диспергирование в воде частиц фосфатного материала, размер которых находится в диапазоне от 10 до 400 мкм, в присутствии по меньшей мере одного анионного полимера, имеющего молекулярную массу по массе (M) в диапазоне от 1000 до 90000 г/моль и полученного с помощью реакции полимеризации по меньшей мере одной кислоты, выбранной из акриловой кислоты, метакриловой кислоты и их солей.
2. Способ приготовления по п. 1, в котором диспергирование осуществляют после дробления фосфорита.
3. Способ приготовления по одному из пп. 1 и 2, в котором полимер частично или полностью нейтрализован, предпочтительно частично или полностью нейтрализован с помощью производного, содержащего по меньшей мере один элемент, выбранный из лития, натрия, кальция, магния и их смесей, более предпочтительно выбранного из натрия, кальция и их смесей.
4. Способ приготовления по одному из пп. 1-3, в котором анионный полимер получен с помощью реакции полимеризации, также использующей по меньшей мере одну другую кислоту, выбранную из акриловой кислоты, метакриловой кислоты, малеиновой кислоты, итаконовой кислоты и их солей, или по меньшей мере один сложный эфир кислоты, выбранной из акриловой кислоты и метакриловой кислоты.
W
5. Способ приготовления по одному из пп. 1-4, в котором анионный полимер имеет молекулярную массу по массе (M) в диапазоне от 2000 до 90000 г/моль, предпочтительно от 2000 до 50000 г/моль, более предпочтительно от 2000 до 10000 г/моль и более предпочтительно от 2000 до 8000 г/моль.
6. Способ приготовления по одному из пп. 1-5, в котором количество по массе (сухой/сухой) используемого анионного полимера находится в диапазоне от 0,05 до 5%, предпочтительно от 0,1 до 2% в расчете на количество фосфатного материала.
7. Способ приготовления по одному из пп. 1-6, в котором анионный полимер является несульфированным.
8. Способ приготовления по одному из пп. 1-7, в котором концентрация по массе частиц фосфатного материала в водной суспензии составляет более 50%, предпочтительно более 55%, более предпочтительно более 60% или 65%, или более 70% или 75%.
9. Способ приготовления по одному из пп. 1-8, в котором вязкость по Брукфильду суспензии, измеренная через 90 с после приготовления, при 25°С и при 100 об/мин, составляет менее 1200 мПа·с, предпочтительно менее 1000 мПа·с, более предпочтительно менее 800 мПа·с или менее 500 мПа·с, или даже менее 350 мПа·с или менее 200 мПа·с.
10. Способ приготовления по одному из пп. 1-9, в котором вязкость по Брукфильду суспензии, измеренная через 90 с после приготовления, при 25°С и 100 об/мин, и при концентрации более 60 мас.% фосфатного материала, составляет менее 1500 мПа·с, 1200 мПа·с или 1000 мПа·с, предпочтительно менее 800 мПа·с или менее 500 мПа·с, 350 мПа·с или 200 мПа·с.
11. Способ приготовления по одному из пп. 1-10, в котором частицы фосфатного материала имеют размер менее 200 мкм или менее 150 мкм, или размер более 30 мкм.
12. Способ приготовления по одному из пп. 1-11, в котором диспергирование в воде частиц фосфатного материала осуществляют при перемешивании, предпочтительно при механическом перемешивании.
W
13. Водная суспензия по меньшей мере одного фосфатного материала, вязкость которой по Брукфильду, измеренная через 90 с после приготовления, при 25°С, при 100 об/мин и при концентрации фосфатного материала более 45 мас.%, составляет менее 1500 мПа·с, содержащая воду и частицы фосфатного материала, имеющие размер в диапазоне от 10 до 400 мкм и диспергированные в присутствии по меньшей мере одного анионного полимера, имеющего молекулярную массу по массе (M) в диапазоне от 1000 до 90000 г/моль и полученного с помощью реакции полимеризации по меньшей мере одной кислоты, выбранной из акриловой кислоты, метакриловой кислоты и их солей.
14. Водная суспензия по п. 13, в которой полимер частично или полностью нейтрализован, предпочтительно частично или полностью нейтрализован с помощью производного, содержащего по меньшей мере один элемент, выбранный из лития, натрия, кальция, магния и их смесей, более предпочтительно выбранный из натрия, кальция и их смесей.
15. Водная суспензия по одному из пп. 13 и 14, в которой анионный полимер получен с помощью реакции полимеризации, также использующей по меньшей мере один сложный эфир кислоты, выбранной из акриловой кислоты и метакриловой кислоты.
W
16. Водная суспензия по одному из пп. 13-15, в которой анионный полимер имеет молекулярную массу по массе (M) в диапазоне от 2000 до 90000 г/моль, предпочтительно от 2000 до 50000 г/моль, более предпочтительно от 2000 до 10000 г/моль и более предпочтительно от 2000 до 8000 г/моль.
17. Водная суспензия по одному из пп. 13-16, в которой количество по массе (сухой/сухой) использованного сухого анионного полимера находится в диапазоне от 0,05 до 5%, предпочтительно от 0,1 до 2% в расчете на количество сухого фосфатного материала.
18. Водная суспензия по одному из пп. 13-17, в которой концентрация по массе частиц фосфатного материала составляет более 50%, предпочтительно более 55%, более предпочтительно более 60% или 65%, или более 70% или 75%.
19. Водная суспензия по одному из пп. 13-18, вязкость которой по Брукфильду, измеренная через 90 с после приготовления, при 25°С и при 100 об/мин, составляет менее 1200 мПа·с, предпочтительно менее 1000 мПа·с, более предпочтительно менее 800 мПа·с или менее 500 мПа·с, 350 мПа·с или 200 мПа·с.
20. Водная суспензия по одному из пп. 13-19, вязкость которой по Брукфильду, измеренная через 90 с после приготовления, при 25°С, при 100 об/мин и при концентрации более 60 мас.% фосфатного материала, составляет менее 1500 мПа·с, 1200 мПа·с или 1000 мПа·с, предпочтительно менее 500 мПа·с, 350 мПа·с или 200 мПа·с.
21. Водная суспензия по одному из пп. 13-20, в которой частицы фосфатного материала имеют размер менее 200 мкм или менее 150 мкм, или размер более 30 мкм.
W
22. Способ кондиционирования фосфатного материала для его последующей обработки при температуре в диапазоне от 40°С до 100°С с помощью по меньшей мере одной сильной кислоты, включающий приведение в контакт фосфатного материала с по меньшей мере одним анионным полимером с молекулярной массой по массе (M) в диапазоне от 1000 до 90000 г/моль и полученным с помощью реакции полимеризации по меньшей мере одной кислоты, выбранной из акриловой кислоты, метакриловой кислоты и их солей.
23. Способ кондиционирования по п. 22, в котором полимер охарактеризован в соответствии с одним из пп. 3-7.
24. Способ кондиционирования по одному из пп. 22 и 23, в котором фосфатный материал находится в форме частиц, предпочтительно частиц, имеющих размер менее 400 мкм, более предпочтительно менее 200 мкм или менее 150 мкм, или частиц, имеющих размер более 10 мкм, предпочтительно более 30 мкм.
25. Способ кондиционирования по одному из пп. 22-24, в котором водная суспензия, во время последующей обработки при температуре в диапазоне от 40°С до 100°С с помощью по меньшей мере одной сильной кислоты, содержит пенную фазу, объем которой уменьшен до 40% или даже уменьшен до 20% от общего объема суспензии, или в котором водная суспензия имеет объемную плотность, измеренную при помощи пикнометра и при содержании твердых веществ более 60% по массе, в диапазоне от 1,5 до 2, предпочтительно в диапазоне от 1,7 до 2.